(57)【要約】【課題】  高温における発熱量が低下し、安全性に優れた正極およびリチウムイオン二次電池を提供することを目的とする。【解決手段】  層状構造のリチウム含有遷移金属複合酸化物からなる正極活物質と、リチウム含有リン酸ジルコニウム化合物とを含むことを特徴とする正極。【選択図】図１
2018166054.tif 000002
【特許請求の範囲】
【請求項１】
リチウム含有遷移金属複合酸化物を有する正極活物質と、組成式（１）で表されるリチウム含有リン酸ジルコニウム化合物とを含み、前記リチウム含有遷移金属複合酸化物は層状構造を有する、正極。
ＬｉａＺｒｂ（ＰＯ４）ｃ・・・（１）
（式中、０．５≦ａ≦２、１≦ｂ≦２、２≦ｃ≦３を満たす）
【請求項２】
前記リチウム含有遷移金属複合酸化物は、組成式（２）で表される化合物を含有する、請求項１に記載の正極。
ＬｉｅＮｉｆＣｏｇＭｎｈ（Ｍ）ｉＯ２・・・（２）
（ただし、Ｍは、Ａｌ、Ｓｉ、Ｚｒ、Ｔｉ、Ｆｅ、Ｍｇ、Ｎｂ、ＢａおよびＶからなる群から選ばれる少なくとも１種を示し、２．０≦（ｅ＋ｆ＋ｇ＋ｈ＋ｉ）≦２．２、０＜ｅ≦１．３、０≦ｆ≦１．０、０≦ｇ≦１．０、０≦ｈ≦０．７、０≦ｉ≦０．２である。）
【請求項３】
前記リチウム含有リン酸ジルコニウム化合物は、前記正極活物質に対する含有量が０．１重量％以上１０．０重量％以下である、請求項１または２に記載の正極。
【請求項４】
請求項１〜３のいずれか一項に記載の正極を含むリチウムイオン二次電池。
【発明の詳細な説明】
【技術分野】
【０００１】
本発明はリチウムイオン二次電池用正極およびこれを用いたリチウムイオン二次電池に関する。
【背景技術】
【０００２】
近年、携帯端末やラップトップＰＣ等、移動情報端末の小型化、高性能化が進むにつれ、その電源となる二次電池も高エネルギー密度化、高安全化が求められている。
【０００３】
特に、正極活物質として層状構造のリチウム含有遷移金属複合酸化物を用いたリチウムイオン二次電池は、従来の電池と比較して電池の高エネルギー密度化が可能であるため、現在では広く普及している。しかしながら、現在のリチウムイオン二次電池は、昨今の移動情報端末の要求を完全に満たしていることはといい難く、さらなる高エネルギー密度化、高安全化が望まれている。
【０００４】
層状構造のリチウム含有遷移金属複合酸化物を用いたリチウムイオン二次電池の課題の一つとして、高温における安全性が挙げられる。高温において、リチウムイオン二次電池の電解液に含まれるフッ化水素酸（ＨＦ）が正極活物質である層状構造のリチウム含有遷移金属複合酸化物と反応し、正極活物質が不安定化することで、発熱につながる。この課題を解決するため、様々な方法が試みられている。
【０００５】
例えば特許文献１には、リチウムニッケル複合酸化物の添加元素、製造方法を規定し、熱的安定性を向上させる製造方法が挙げられている。
【先行技術文献】
【特許文献】
【０００６】
【特許文献１】特開２００７−２７３１０８号公報
【発明の概要】
【発明が解決しようとする課題】
【０００７】
しかしながら、従来技術の方法では特性は満足されず、更なる安全性の改善が求められている。
【０００８】
本発明者らは鋭意研究の結果、層状構造のリチウム含有遷移金属複合酸化物は、特に高温においてＨＦが存在すると結晶構造が不安定になりやすく、発熱が発生することを見出した。
【０００９】
本発明は上記従来技術の有する課題に鑑みてなされたものであり、安全性に優れた正極およびリチウムイオン二次電池を提供することを目的とする。
【課題を解決するための手段】
【００１０】
上記目的を達成するために、本発明に係る正極は、リチウム含有遷移金属複合酸化物を有する正極活物質と、組成式（１）で表されるリチウム含有リン酸ジルコニウム化合物とを含み、前記リチウム含有遷移金属複合酸化物は層状構造を有することを特徴とする。
ＬｉａＺｒｂ（ＰＯ４）ｃ・・・（１）
（ただし、０．５≦ａ≦２、１≦ｂ≦２、２≦ｃ≦３を満たす）
【００１１】
これによれば、ＨＦの存在下、高温においても、リチウム含有リン酸ジルコニウム化合物がＨＦと反応し、正極活物質とＨＦとの反応を抑制できる。また、リチウム含有リン酸ジルコニウム化合物の存在により、層状構造のリチウム含有遷移金属複合酸化物の結晶構造が安定化され、高温における発熱量が低下し、安全性に優れた正極を提供することができる。
【００１２】
上記リチウム含有遷移金属複合酸化物は、組成式（２）で表される正極活物質を含有することが好ましい。
ＬｉｅＮｉｆＣｏｇＭｎｈＭｉＯ２・・・（２）
〔ただし、Ｍは、Ａｌ、Ｓｉ、Ｚｒ、Ｔｉ、Ｆｅ、Ｍｇ、Ｎｂ、ＢａおよびＶからなる群から選ばれる少なくとも１種を示し、２．０≦（ｅ＋ｆ＋ｇ＋ｈ＋ｉ）≦２．２、０＜ｅ≦１．３、０≦ｆ≦１．０、０≦ｇ≦１．０、０≦ｈ≦０．７、０≦ｉ≦０．２である。〕
【００１３】
これによれば、特に組成式（２）で表される正極活物質を使用した際に、リチウム含有リン酸ジルコニウム化合物がＨＦと反応することにより、結晶構造の安定化効果が特に発揮され、高温における発熱量が低下し、安全性に優れた正極を提供することができる。
【００１４】
上記正極は、リチウム含有リン酸ジルコニウム化合物は、正極活物質に対しする含有量が０．１重量％以上１０．０重量％以下であることが好ましい。
【００１５】
これによれば、混合量として好適であり、高温における発熱量を低下させる効果が高まり、安全性に優れた正極を提供することができる。
【発明の効果】
【００１６】
本発明によれば、安全性に優れた正極およびリチウムイオン二次電池を提供することができる。
【図面の簡単な説明】
【００１７】
【図１】本実施形態の正極を備えるリチウムイオン二次電池の模式断面図である。
【発明を実施するための形態】
【００１８】
以下、本発明の好適な実施形態について説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。なお、図面の寸法比率は図示の比率に限られるものではない。
【００１９】
（正極材料）
本実施形態の正極は、層状構造のリチウム含有遷移金属複合酸化物からなる正極活物質と、リチウム含有リン酸ジルコニウム化合物とを含む。
【００２０】
（正極活物質）
本実施形態の層状構造のリチウム含有遷移金属複合酸化物からなる正極活物質は、例えば層状岩塩型リチウム複合酸化物が挙げられる。具体的な例としては、リチウムコバルト酸化物、リチウムニッケル酸化物、リチウムマンガン酸化物等が挙げられる。リチウムニッケル酸化物はＬｉＮｉＯ２の他、ＬｉＮｉ０．５Ｃｏ０．２Ｍｎ０．３Ｏ２やＬｉＮｉ０．８０Ｃｏ０．１５Ａｌ０．０５Ｏ２など、Ｎｉの一部をＣｏ、Ａｌ、Ｍｎなどの元素で置換したものを含む。リチウムマンガン酸化物は、Ｌｉ２ＭｎＯ３、Ｌｉ２ＭｎＯ３とＬｉＭＯ２（Ｍ＝Ｍｎ、Ｎｉ、Ｃｏ）とのＬｉを過剰にした固溶体を含むものである。その中でも、正極活物質はリチウムコバルト酸化物またはリチウムニッケル酸化物のいずれかを含むことが好ましく、リチウムニッケル酸化物がより好ましい。これら正極活物質は内部にＭｇ，Ｔｉなどの異種元素をドープしてあってもよい。また、Ａｌ，Ｔｉなどの異種元素を表面にコートしてあってもよい。
【００２１】
正極活物質は、組成式（２）で表される化合物からなることが好ましい
ＬｉｅＮｉｆＣｏｇＭｎｈＭｉＯ２・・・（２）
〔ただし、Ｍは、Ａｌ、Ｓｉ、Ｚｒ、Ｔｉ、Ｆｅ、Ｍｇ、Ｎｂ、ＢａおよびＶからなる群から選ばれる少なくとも１種を示し、２．０≦（ｅ＋ｆ＋ｇ＋ｈ＋ｉ）≦２．２、０＜ｅ≦１．３、０≦ｆ≦１．０、０≦ｇ≦１．０、０≦ｈ≦０．７、０≦ｉ≦０．２である。〕
【００２２】
さらに、組成式（１）において、０．８≦ｆ≦１．０の範囲であればより好ましい。Ｎｉ比率が高い活物質においては、高温において、ＨＦの影響による構造の不安定化がより顕著になるためと推測される。
【００２３】
正極活物質は二次粒子を形成していることが好ましい。その平均二次粒子径は、５μｍ以上、３０μｍ以下であることが好ましい。平均二次粒子径が５μｍより小さいと、電極とした際の電極密度が小さくなる傾向にあり、３０μｍより大きいと、平坦な電極シートの作製が困難になる傾向にある。
【００２４】
正極活物質の二次粒子を形成している一次粒子の平均粒子径は０．０５μｍ以上、５．００μｍ以下であることが好ましい。このような正極活物質を用いたリチウムイオン二次電池では、高容量のものが得られる。二次粒子を形成している一次粒子の平均粒子径が０．０５μｍより大きい活物質を用いると、粉体の取扱いが容易になる傾向があり、５．００μｍより小さい活物質を用いると、容量が損なわれない傾向がある。より好ましくは、平均一時粒子径は０．１μｍ以上、１．０μｍ以下である。
【００２５】
ただし、正極活物質は一次粒子であってもよく、その場合は一次粒子の平均粒子径は５μｍ以上、３０μｍ以下であることが好ましい。
【００２６】
本実施形態に係る正極活物質は、上記組成式（２）で表される化合物を主成分として含有することが好ましい。主成分とは正極活物質のうち６０％以上であることを示し、好ましくは８０％以上である。
【００２７】
（正極活物質の製造方法）
正極活物質の合成方法は、特に限定するものでなく、固相反応法、溶液からの析出を経てそれを焼成する方法、噴霧燃焼法、溶融塩法等種々の方法によって合成することができる。一例として固相反応法によって製造する場合、リチウム源となるＬｉＯＨ・Ｈ２Ｏ、Ｌｉ２ＣＯ３等と、各金属源としての各金属の水酸化物、酸化物等とを、目的とする正極活物質母材の組成に応じた割合でそれぞれ混合し、酸素気流中あるいは空気中において、７００〜１０００℃程度の温度で、１０〜２０時間程度の時間焼成することにより合成することができる。
【００２８】
（リチウム含有リン酸ジルコニウム化合物）
【００２９】
本実施形態のリチウム含有リン酸ジルコニウム化合物は、組成式（１）で表される。
ＬｉａＺｒｂ（ＰＯ４）ｃ・・・（１）
（ただし、０．５≦ａ≦２、１≦ｂ≦２、２≦ｃ≦３を満たす）
【００３０】
このような化合物を有することで、正極活物質である層状構造のリチウム含有遷移金属複合酸化物とＨＦとの反応を防ぐことができ、結晶構造が安定化され、高温における発熱量が低下し、安全性に優れた正極を提供することができる。
【００３１】
さらに、ＬｉＺｒ２（ＰＯ４）３、Ｌｉ２Ｚｒ（ＰＯ４）２等の組成のリチウム含有リン酸ジルコニウム化合物を含有することが、より好ましい。
【００３２】
また、リチウム含有リン酸ジルコニウム化合物は、副成分として、Ｔｉ、Ｈｆ、Ｍｇ、Ｃａ、Ｂ、Ａｌ、Ｓｉ等の元素が少量含まれていてもよい。
【００３３】
正極活物質に対するリチウム含有リン酸ジルコニウム化合物は、０．１〜１０．０重量％であることが好ましく、１．０〜７．０重量％であることがより好ましい。これにより、高温時の発熱量の低減効果がより向上する。
【００３４】
リチウム含有リン酸ジルコニウム化合物は正極活物質の表面に被覆されていてもよい。この場合、正極活物質表面を反応場にして、ゾルゲルなどの方法で反応的に形成させてもよいし、別に固溶法で作成しておいたリチウム含有リン酸ジルコニウム化合物をボールミル・メカニカルミリングなどの物理的、せん断応力を用いた物理化学的な方法で表面に被覆させてもよい。
【００３５】
リチウム含有リン酸ジルコニウム化合物の組成は、例えばＩＣＰ発光分光法や、走査型電子顕微鏡または透過型電子顕微鏡に付属のエネルギー分散型Ｘ線分光装置を用い、点分析を行う事で確認することができる。
【００３６】
（正極）
本実施形態に係る正極２０は正極集電体２２上に、正極活物質、リチウム含有リン酸ジルコニウム化合物、必要に応じて添加される導電材およびバインダーとからなる正極合剤層２４が形成されたものである。
【００３７】
正極集電体２２は、導電性の板材であればよく、例えば、アルミ、銅、ニッケル箔の金属薄板を用いることができる。
【００３８】
バインダーは、活物質同士を結合すると共に、活物質と集電体２２とを結合している。バインダーは、上述の結合が可能なものであればよく、例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂が挙げられる。
【００３９】
また、上記の他に、バインダーとして、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００４０】
更に、上記の他に、バインダーとして、例えば、ポリエチレン、ポリプロピレン、ポリエチレンテレフタレート、芳香族ポリアミド、セルロース、スチレン・ブタジエンゴム、イソプレンゴム、ブタジエンゴム、エチレン・プロピレンゴム等を用いてもよい。また、スチレン・ブタジエン・スチレンブロック共重合体、その水素添加物、スチレン・エチレン・ブタジエン・スチレン共重合体、スチレン・イソプレン・スチレンブロック共重合体、その水素添加物等の熱可塑性エラストマー状高分子を用いてもよい。更に、シンジオタクチック１，２−ポリブタジエン、エチレン・酢酸ビニル共重合体、プロピレン・α−オレフィン（炭素数２〜１２）共重合体等を用いてもよい。
【００４１】
また、バインダーとして電子伝導性の導電性高分子やイオン伝導性の導電性高分子を用いてもよい。電子伝導性の導電性高分子としては、例えば、ポリアセチレン等が挙げられる。この場合は、バインダーが導電助剤粒子の機能も発揮するので導電助剤を添加しなくてもよい。
【００４２】
イオン伝導性の導電性高分子としては、例えば、リチウムイオン等のイオンの伝導性を有するものを使用することができ、例えば、高分子化合物（ポリエチレンオキシド、ポリプロピレンオキシド等のポリエーテル系高分子化合物、ポリエーテル化合物の架橋体高分子、ポリエピクロルヒドリン、ポリフォスファゼン、ポリシロキサン、ポリビニルピロリドン、ポリビニリデンカーボネート、ポリアクリロニトリル等）のモノマーと、ＬｉＣｌＯ４、ＬｉＢＦ４、ＬｉＰＦ６、ＬｉＡｓＦ６、ＬｉＣｌ、ＬｉＢｒ、Ｌｉ（ＣＦ３ＳＯ２）２Ｎ、ＬｉＮ（Ｃ２Ｆ５ＳＯ２）２等のリチウム塩又はリチウムを主体とするアルカリ金属塩と、を複合化させたもの等が挙げられる。複合化に使用する重合開始剤としては、例えば、上記のモノマーに適合する光重合開始剤または熱重合開始剤が挙げられる。
【００４３】
導電助剤も、正極合剤層２４の導電性を良好にするものであれば特に限定されず、公知の導電助剤を使用できる。例えば、黒鉛、カーボンブラック等の炭素材料や、銅、ニッケル、ステンレス、鉄等の金属微粉、炭素材料及び金属微粉の混合物、ＩＴＯ等の導電性酸化物が挙げられる。
【００４４】
正極合剤層２４中のバインダーの含有量は特に限定されないが、活物質、導電助剤及びバインダーの質量の和を基準にして、１重量％〜１５重量％であることが好ましく、１重量％〜８重量％であることがより好ましい。活物質とバインダーの含有量を上記範囲とすることにより、得られた電極活物質層２４において、バインダーの量が少なすぎて強固な活物質層を形成できなくなる傾向を抑制できる。また、電気容量に寄与しないバインダーの量が多くなり、十分な体積エネルギー密度を得ることが困難となる傾向も抑制できる。
【００４５】
正極活物質層２４中の導電助剤の含有量も特に限定されないが、添加する場合には通常、活物質に対して０．５重量％〜２０重量％であることが好ましく、１重量％〜１２重量％とすることがより好ましい。
【００４６】
リチウム含有リン酸ジルコニウム化合物は、正極合剤層２４中に、均一に分散されていることが好ましい。
【００４７】
（負極）
本実施形態に係る負極３０は負極集電体３２上に、負極活物質、必要に応じて添加される導電材およびバインダーとからなる負極合剤層３４が形成されたものである。
【００４８】
負極集電体３２は、導電性の板材であればよく、例えば、アルミ、銅、ニッケル箔の金属薄板を用いることができる。
【００４９】
負極合剤層３４は、負極活物質、バインダー、及び、必要に応じた量の導電助剤から主に構成されるものである。負極活物質は、リチウムイオンの吸蔵及び放出、リチウムイオンの脱離及び挿入、又は、リチウムイオンと、そのリチウムイオンのカウンターアニオン（例えば、ＣｌＯ４−）とのドープ及び脱ドープを可逆的に進行させることができれば特に限定されず、公知のリチウムイオン２次電池に用いられている負極活物質を使用することができる。例えば、天然黒鉛、人造黒鉛、メソカーボンマイクロビーズ、メソカーボンファイバー（ＭＣＦ）、コークス類、ガラス状炭素、有機化合物焼成体等の炭素材料、Ａｌ、Ｓｉ、Ｓｎ等のリチウムと化合することができる金属、ＳｉＯ２、ＳｎＯ２等の酸化物を主体とする非晶質の化合物、チタン酸リチウム（Ｌｉ４Ｔｉ５Ｏ１２）、等が挙げられる。
【００５０】
バインダー及び導電助剤には、上述した正極２０に用いる材料と同様の材料を用いることができる。また、バインダー及び導電助剤の含有量も、上述した正極２０における含有量と同様の含有量を採用すればよい。
【００５１】
正極２０、負極３０は、公知の方法により作製できる。例えば、活物質、バインダー、溶媒、及び、導電助剤を含む塗料を集電体上に塗布し、集電体上に塗布された塗料中の溶媒を除去することにより製造することができる。
【００５２】
（セパレータ）
また、セパレータ１０は、ポリエチレン、ポリプロピレン又はポリオレフィンからなる多孔質フィルムの単層体、積層体や上記樹脂の混合物の延伸膜、或いは、セルロース、ポリエステル及びポリプロピレンからなる群より選択される少なくとも１種の構成材料からなる繊維不織布が使用できる。
【００５３】
（電解質）
電解質は、正極合剤層２４、負極合剤層３４、及び、電池用セパレータ１０の内部に含有させるものである。電解質としては、特に限定されず、例えば、本実施形態では、リチウム塩を含む電解質溶液（電解質水溶液、有機溶媒を使用する電解質溶液）を使用することができる。ただし、電解質水溶液は電気化学的に分解電圧が低いことにより、充電時の耐用電圧が低く制限されるので、有機溶媒を使用する電解質溶液（非水電解質溶液）であることが好ましい。
【００５４】
電解質溶液としては、リチウム塩を非水溶媒（有機溶媒）に溶解したものが好適に使用される。リチウム塩としては、例えば、ＬｉＰＦ６、ＬｉＣｌＯ４、ＬｉＢＦ４、ＬｉＡｓＦ６、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２、ＬｉＢＯＢ等の塩が使用できる。なお、これらの塩は１種を単独で使用してもよく、２種以上を併用してもよい。
【００５５】
また、有機溶媒としては、例えば、プロピレンカーボネート、エチレンカーボネート、及び、ジエチルカーボネート等が好ましく挙げられる。これらは単独で使用してもよく、２種以上を任意の割合で混合して使用してもよい。
【００５６】
ケース５０は、その内部に積層体３０及び電解液を密封するものである。ケース５０は、電解液の外部への漏出や、外部からのリチウムイオン二次電池１００内部への水分等の侵入等を抑止できる物であれば特に限定されず、例えば、金属ラミネートフィルムを利用できる。
【００５７】
リード６０，６２は、アルミニウム、等の導電材料から形成されている。
【００５８】
なお、本発明は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。
【実施例】
【００５９】
（実施例１）
（正極の作成）
正極活物質としてＬｉＮｉ０．８０Ｃｏ０．１５Ａｌ０．０５Ｏ２を９０重量％、導電助剤としてカーボンブラックを５重量％、バインダーとしてＰＶＤＦを５重量％の割合で混合したものをＮ−メチル−２−ピロリドンを溶媒として用いて分散し、リチウム含有リン酸ジルコニウムとしてＬｉＺｒ２（ＰＯ４）３を、正極活物質に対して１重量％添加することで正極用塗料を調製した。正極用塗料を集電体であるアルミニウム箔（厚み２２μｍ）にドクターブレード法で塗布後、１１０℃で乾燥し、圧延した。これにより、正極合剤層及び集電体から構成される正極を得た。その際正極には、外部引き出し端子を溶接するために電極用塗料を塗布しない部分を設けておいた。
【００６０】
（負極の作成）
負極活物質として天然黒鉛粉末を９０重量％、ＰＶＤＦを１０重量％の割合で混合したものを、Ｎ−メチル−２−ピロリドンを溶媒として用いて分散することで負極用塗料を調製した。負極用塗料を集電体である銅箔（厚み１５μｍ）にドクターブレード法で塗布後、１１０℃で乾燥し、圧延した。これにより、負極合剤層及び集電体から構成される負極を得た。その際負極には、外部引き出し端子を溶接するために電極用塗料を塗布しない部分を設けておいた。
【００６１】
（リチウムイオン二次電池の作製）
作製した正極、負極及びセパレータ（ポリオレフィン製の微多孔質膜）を所定の寸法に切断し、セパレータを挟んで正極、負極を積層した。正極、負極には、それぞれ、外部引き出し端子としてアルミニウムリード（幅４ｍｍ、長さ４０ｍｍ、厚み８０μｍ）、ニッケルリード（幅４ｍｍ、長さ４０ｍｍ、厚み８０μｍ）を超音波溶接した。この外部引き出し端子に、無水マレイン酸をグラフト化したポリプロピレン（ＰＰ）を巻き付け熱接着させた。正極、負極、セパレータを積層した電池要素を封入する電池外装体として、ＰＥＴ（ポリエチレンテレフタレート）層、Ａｌ層およびＰＰ（ポリプロピレン）層から構成されるアルミニウムラミネート材料を用いた。ＰＥＴ層の厚さは１２μｍ、Ａｌ層の厚さは４０μｍ、ＰＰ層の厚さは５０μｍである。この外装体の中に電池要素を入れ電解液として、エチレンカーボンネート（ＥＣ）とジエチルカーボネート（ＤＥＣ）の混合溶媒にＬｉＰＦ６を濃度１Ｍ（ｍｏｌ／Ｌ）で溶解させたものを用いた。混合溶媒におけるＥＣとＤＥＣとの体積比は、ＥＣ：ＤＥＣ＝３：７とした。外装体を真空ヒートシールし、実施例１のリチウムイオン二次電池を作製した。
【００６２】
（実施例２）
リチウム含有リン酸ジルコニウムとしてＬｉ２Ｚｒ（ＰＯ４）２を用いたことを除き、実施例１と同様に実施例２のリチウムイオン二次電池を作製した。
【００６３】
（実施例３）
正極活物質として、ＬｉＮｉ０．７５Ｃｏ０．２２Ａｌ０．０３Ｏ２を用いたことを除き、実施例１と同様に実施例３のリチウムイオン二次電池を作製した。
【００６４】
（実施例４）
正極活物質として、ＬｉＮ１／３Ｃｏ１／３Ｍｎ１／３Ｏ２を用いたことを除き、実施例１と同様に実施例４のリチウムイオン二次電池を作製した。
【００６５】
（実施例５）
正極活物質として、ＬｉＣｏＯ２を用いたことを除き、実施例１と同様に実施例５のリチウムイオン二次電池を作製した。
【００６６】
（実施例６）
リチウム含有リン酸ジルコニウムの添加量を０．１％としたことを除き、実施例１と同様に実施例６のリチウムイオン二次電池を作製した。
【００６７】
（実施例７）
リチウム含有リン酸ジルコニウムの添加量を０．０５％としたことを除き、実施例１と同様に実施例７のリチウムイオン二次電池を作製した。
【００６８】
（実施例８）
リチウム含有リン酸ジルコニウムの添加量を１０％としたことを除き、実施例１と同様に実施例８のリチウムイオン二次電池を作製した。
【００６９】
（実施例９）
リチウム含有リン酸ジルコニウムの添加量を１２％としたことを除き、実施例１と同様に実施例９のリチウムイオン二次電池を作製した。
【００７０】
（比較例１）
リチウム含有リン酸ジルコニウムを添加しなかったことを除き、実施例１と同様に比較例１のリチウムイオン二次電池を作製した。
【００７１】
（比較例２）
リチウム含有リン酸ジルコニウムを添加しなかったことを除き、実施例３と同様に比較例２のリチウムイオン二次電池を作製した。
【００７２】
（比較例３）
リチウム含有リン酸ジルコニウムを添加しなかったことを除き、実施例４と同様に比較例３のリチウムイオン二次電池を作製した。
【００７３】
（比較例４）
リチウム含有リン酸ジルコニウムを添加しなかったことを除き、実施例５と同様に比較例４のリチウムイオン二次電池を作製した。
【００７４】
（高温保存試験）
実施例１のリチウムイオン二次電池を２５℃環境にて所定の条件で初期充放電した後、再度充電を行った。この時、充電では、上限充電電圧を４．３Ｖ（ＶＳ．Ｌｉ／Ｌｉ＋）、放電では下限放電電圧を２．８Ｖ（ＶＳ．Ｌｉ／Ｌｉ＋）とし、充放電レート０．２Ｃ、充電時は電圧が上限充電電圧に達し、かつ、充電電流が１／２０Ｃまで減衰するまで充電した。１Ｃ充電とは、１時間の定電流充電によって満充電となる電流によって行う充電のことで、０．２Ｃ充電とは、その１／５倍の電流によって行う充電である。満充電状態となったリチウムイオン二次電池を、恒温槽に入れ、１００℃まで毎分２℃の速度で昇温し、恒温槽が１００℃に達してから１時間保持した。その際のリチウムイオン二次電池表面温度を測定し、最高到達温度、リチウム含有リン酸ジルコニウム添加による最高到達温度変化（Ｔ１）を測定、計算した。
【００７５】
実施例１〜７、及び比較例１〜４のリチウムイオン二次電池において高温保存試験を行った結果を表１に示す。
【００７６】
【表１】
2018166054.tif 000003
【００７７】
組成式（１）で示されたリチウム含有リン酸ジルコニウムを含有する実施例１〜８は、含有しない比較例１〜４と比較し、高温保存時の発熱が抑制されていることを示している。
【００７８】
また、リチウムを含有したリン酸ジルコニウムの添加量を１〜１０％の範囲とした場合、より発熱抑制の効果が高まることを示している。
【００７９】
以上の結果、本発明の実施によれば、高温保存試験において発熱量を抑制したリチウムイオン二次電池用正極およびこれを用いたリチウムイオン二次電池が得られることがわかった。
【産業上の利用可能性】
【００８０】
本発明に係る、高温保存試験において発熱量を抑制したリチウムイオン二次電池用正極およびこれを用いたリチウムイオン二次電池が得られる。これは、携帯電子機器の電源として好適に用いられ、電気自動車や家庭および産業用蓄電池としても用いられる。
【符号の説明】
【００８１】
１０…正極、１２…正極集電体、１４…正極活物質層、１８…セパレータ、２０…負極、２２…負極集電体、２４…負極活物質層、３０…積層体、５０…外装体、６２…正極リード、６０…負極リード、１００…リチウムイオン二次電池
【図１】
2018166054.tif 000004